(57)【要約】【課題】不飽和アルデヒドから不飽和カルボン酸を製造する気相接触酸化反応に使用されるモリブデン−バナジウム系複合酸化物触媒について、プラント運転で使用した後の劣化触媒の再生方法を提供する。【解決手段】前記反応に用いるモリブデン−バナジウム系複合酸化物触媒の成形体を、プラント運転の使用により劣化した劣化触媒を乾式で粉砕する粉砕工程、粉砕工程で得られた粉体を成形する成形工程、成形工程で得られた成形体を焼成する焼成工程を経て再生する。さらに、成形工程の成形前に、粉砕工程で得られた粉体を、水性スラリー状にもどして再乾燥させてから、再生するようにした。【選択図】　なし【特許請求の範囲】
【請求項１】
不飽和アルデヒドの気相接触酸化反応により不飽和カルボン酸を製造する工程に用いられるモリブデン、バナジウムを主成分とする複合酸化物触媒の成形体を、プラント運転の使用により劣化した劣化触媒を乾式で粉砕する粉砕工程、粉砕工程で得られた粉体を成形する成形工程、成形工程で得られた成形体を焼成する焼成工程を経て劣化触媒を再生する劣化触媒の再生方法。
【請求項２】
上記粉砕工程における粉砕後の平均粒子径が５μｍ〜１００μｍであることを特徴とする請求項１記載の劣化触媒の再生方法。
【請求項３】
上記成形工程の成形時に、有機結合剤を添加することを特徴とする請求項１又は２記載の劣化触媒の再生方法。
【請求項４】
上記成形工程の成形時に、粉砕粒子に対し有機結合剤を１重量％〜１０重量％添加することを特徴とする請求項３記載の劣化触媒の再生方法。
【請求項５】
上記成形工程の成形前に、水性媒体を用いて粉体をスラリー化し、さらに乾燥する工程を経ることを特徴とする請求項１〜４のいずれかに記載の劣化触媒の再生方法。
【請求項６】
上記粉砕工程における粉砕後の粉体の平均粒子径が５μｍ〜６０μｍであることを特徴とする請求項１〜５のいずれかに記載の劣化触媒の再生方法。
【請求項７】
上記成形工程の成形前に、水性媒体を用いて粉体をスラリー化する際に、有機結合剤を水性スラリーに添加することを特徴とする請求項５記載の劣化触媒の再生方法。
【請求項８】
上記成形工程の成形前に、水性媒体を用いて粉体をスラリー化する際に、粉砕粒子に対し０．５重量％〜５重量％の有機結合剤を水性スラリーに添加することを特徴とする請求項７記載の劣化触媒の再生方法。
【請求項９】
上記成形工程の成形前に、複合酸化物触媒の前駆体を添加することを特徴とする請求項１〜８のいずれかに記載の劣化触媒の再生方法。
【請求項１０】
二酸化ケイ素を再生された触媒に対して０．５重量％〜１０重量％添加することを特徴とする請求項１〜９のいずれかに記載の劣化触媒の再生方法。
【請求項１１】
上記焼成工程の焼成条件が、５％以下の分子状酸素を含む不活性ガス雰囲気下２５０℃〜４５０℃であることを特徴とする請求項１〜１０のいずれかに記載の劣化触媒の再生方法。
【発明の詳細な説明】
【０００１】
【発明の属する技術分野】
この発明は、不飽和アルデヒドから不飽和カルボン酸を製造する気相接触酸化反応に使用されるモリブデン−バナジウム系複合酸化物触媒の成形体を、プラント運転の使用により劣化した劣化触媒を再生する方法に関する。
【０００２】
【従来の技術】
モリブデン−バナジウム系複合酸化物触媒は、アクロレインあるいはメタクロレイン等の不飽和アルデヒドからそれぞれに対応するアクリル酸あるいはメタクリル酸等の不飽和カルボン酸を製造する気相接触酸化反応に対して有用な触媒であり、工業的に用いられている。
【０００３】
このような気相接触酸化反応に用いられる触媒は、プラント運転で比較的長時間使用され、触媒性能の劣化がある程度進行した時点で新しい触媒と交換されるが、従来、使用済みの触媒は、一部有用金属が回収される程度で、他は廃棄処分されるというのがほとんどである。
【０００４】
ところで、これらの気相接触酸化反応に用いられるモリブデン−バナジウム系複合酸化物触媒の性能劣化は、複合酸化物触媒の表面に炭素含有化合物が蓄積されることによる活性の低下とともに、モリブデンの昇華による活性成分の損失によって生じるものと考えられる。
【０００５】
上記触媒の再生方法として、従来、特開平５−２４５３８２号公報、特許第２７０２８６４号公報、特許第２６１００９０号公報、特開平６−２３３９３８号公報等に示されたものがある。
【０００６】
例えば、特開平５−２４５３８２号公報では、アンチモン、鉄、ビスマス、モリブデン、バナジウム、タングステン及び／又はウラニュウムの中の少なくとも１つの元素と解膠可能な担体から成る失活した金属酸化物触媒の再生法として、劣化触媒を水の存在下で摺り潰し、担体を解膠する酸を加え、そのスラリーを噴霧乾燥して得られた流動性金属酸化物粒子を５００〜８００℃に加熱して再生する方法を提案している。この方法は磨耗及び破砕抵抗が高く、又、流動性が著しく優れている再生触媒を得るために、劣化触媒を水の存在下で摺り潰し、担体を解膠する酸を加える処方を採用している。しかしながら、このように劣化触媒を乾式で粒子化して成形工程で成形しその後焼成して劣化触媒を再生する場合、劣化触媒を水の存在下で摺り潰し、担体を解膠する酸を加える工程は不必要である。さらに劣化触媒を水の存在下で摺り潰し、担体を解膠する酸を加えることにより触媒構造が破壊し、成形工程を経て触媒を再生した場合、細孔径が小さくなる等触媒構造を復元できない。触媒細孔径が小さくなると、反応条件下で反応原料あるいは反応生成物の拡散が阻害されて転化率の低下あるいは逐次反応の進行による選択率の低下という弊害が生じると考えられる。
【０００７】
また、特開平６−２３３９３８号公報には、使用前の新鮮な形態で、基本成分としてモリブデン、タングステン、バナジウム及び銅元素の酸化物を含有する触媒の再生方法が記載されている。その方法は、酸化剤又は酸化方法の作用及び酢酸及び／又はそのアンモニウム塩が添加されたアンモニア水溶液の溶解作用、その後の乾燥及びか焼により再生する方法であり、金属含有量がそれぞれ初期の値になるように補充するというものである。しかしながら、この方法では、触媒活性成分の再生に酸化処理工程やアンモニア水溶液による溶解工程が必要であり、再生処理が煩雑で工業的な実施にはあまり適当ではない。
【０００８】
また、特許第２７０２８６４号公報や特許第２６１００９０号公報には、触媒活性が低下したモリブデン−バナジウム系酸化触媒をおもに触媒を反応器に充填した状態で少なくとも３容量％の分子状酸素及び少なくとも０．１容量％の水蒸気を含有する混合ガスで２６０℃〜４５０℃の温度範囲で熱処理することで活性低下の一因である蓄積された炭素含有化合物を除去する再生方法が提案されている。しかしながら、この方法は、簡便であるが性能の回復効果としては十分でないという問題がある。
【０００９】
【発明が解決しようとする課題】
そこで、この発明の課題は、不飽和アルデヒドから不飽和カルボン酸を製造する気相接触酸化反応に使用されるモリブデン−バナジウム系複合酸化物触媒について、プラント運転で使用した後の劣化触媒のより有効な再生方法を提供することにある。
【００１０】
【課題を解決するための手段】
この発明者らは、上記課題を解決するために鋭意検討した結果、前記反応に用いるモリブデン−バナジウム系複合酸化物触媒の成形体を、プラント運転での使用により劣化した劣化触媒を乾式で粉砕する粉砕工程、粉砕工程で得られた粉体を成形する成形工程、成形工程で得られた成形体を焼成する焼成工程を経て劣化触媒を再生する方法を見出したのである。
【００１１】
さらに、成形工程の成形前に、粉砕工程で得られた粉体を、水性スラリー状にもどして再乾燥させてから、再生することにより、新触媒に相当する十分な性能を有することが可能であることを見出したのである。
【００１２】
さらに、成形工程の成形前に、該複合酸化物触媒の前駆体を混合する方法や、二酸化ケイ素を添加することが再生触媒の強度を向上させるうえで効果があることを見出したのである。
【００１３】
【発明の実施の形態】
以下、この発明をさらに詳しく説明する。この発明が対象にする劣化触媒は、アクロレインあるいはメタクロレイン等の不飽和アルデヒドからそれぞれに対応するアクリル酸あるいはメタクリル酸等の不飽和カルボン酸を製造する気相接触酸化反応に使用されるモリブデン−バナジウム系複合酸化物触媒についてプラント運転で使用した触媒であり、次の各工程を経て再生される。
【００１４】
＜粉砕工程＞
再生効果を向上させるうえで、当該劣化触媒を一度粉砕する工程である。この工程の再生に及ぼす効果は明らかではないが、粒子間の組成の格差を均一にする効果と再生の際のモリブデン添加効果あるいは拡散効果を向上させ、より有効に再生することができるものと考えられる。粉砕方法としては、乾式で種々の方法をとることが可能であるが、粉砕後の平均粒子径として５μｍ〜１００μｍ、より好ましくは１０μｍ〜６０μｍである。ただし、最適粒子径は、その後の工程に依存するものであり、後工程で引き続き成形工程を行う場合、成形の際の粒子のハンドリングおもに流れ性をよくするために、あるいは触媒の２次構造を保持するためには、平均粒子径として２０μｍ〜６０μｍ程度がよく１０μｍ未満の微粉が極力少ないことが好ましい。また、後工程で一度水性スラリーにもどしてから該スラリーを乾燥させた上で再生する方法をとる場合には、スラリー中の固形物の沈降を抑制するために、平均粒子径として１０μｍ〜３０μｍ程度がよく１００μｍ以上の粗粉が極力少ないことが好ましい。
【００１５】
＜水性スラリー化工程＞
この工程は必須ではないが、必要に応じて採用することが可能である。この工程の前には、スラリー化のために一度粉砕工程を経てから実施される。スラリー濃度については、特に制限はないが、高濃度すぎるとハンドリング性が悪化し、また低濃度すぎると乾燥工程でエネルギーコストがかかり経済性の悪化が考えられるため、通常はスラリー原料の粒子重量／スラリー重量として２０重量％〜５０重量％とすることが多い。またスラリーの分散性の向上あるいはスラリーを乾燥する際の粒子形状保持のために適宜有機結合剤を添加することが好ましい。有機結合剤としては種々のものがあるが、一般的に用いられるものはポリビニルアルコール等の水溶性ポリマー、あるいは各種セルロースなどである。有機結合剤の添加量としては粉砕粒子に対し０．５重量％〜５重量％が好ましく、より好ましくは１重量％〜３重量％である。これは、添加量が少なすぎる場合は、その添加効果が十分でなく、多すぎる場合は焼成工程において異常発熱を起こす恐れがあるためである。乾燥方法としては種々の方法をとることが可能であるが、一般的には乾燥時の前駆体粒子の均一性を高めるうえでスプレードライヤーなどによる噴霧乾燥法が採用される。
【００１６】
＜成形工程＞
この工程は、再生触媒の前駆体粉末を成形する工程である。成形方法としては種々の方法が考えられ、打錠成形あるいは押し出し成形等があげられる。押し出し成形の際には、予め必要量の水を添加し、また必要に応じて成形助剤として有機結合剤を添加した上で成形を行ってもよい。打錠成形の際にも必要に応じ成形助剤として有機結合剤を添加してもよい。上記有機結合剤としては、種々のものがあげられるが、一般的には前述のようなポリビニルアルコール等の水溶性ポリマー、あるいは各種セルロースなどである。有機結合剤の添加量としては粉砕粒子に対し１重量％〜１０重量％が好ましく、より好ましくは２重量％〜６重量％である。この有機結合剤の添加量が少なすぎる場合は、その添加効果が十分でなく、多すぎる場合は焼成工程において異常発熱を起こす恐れがある。
【００１７】
＜焼成工程＞
再生効果を向上させるうえで、再生工程の最後に加熱処理する工程である。この工程の再生に及ぼす効果はあきらかではないが、反応の際に、蓄積された炭素含有化合物を燃焼除去する効果と触媒内のモリブデン成分を十分に熱拡散させる効果があるものと考えられる。焼成条件としては、５％以下の分子状酸素を含有する不活性ガス雰囲気下２５０℃〜４５０℃がよく、より好ましくは３５０℃〜４００℃である。これは、焼成温度が低すぎる場合は、焼成による上記効果が十分でなく、高すぎる場合はモリブデン元素が昇華により失われる恐れがあるからである。また前工程で有機結合剤を添加する場合、この焼成工程において異常発熱をおこすことが考えられるため昇温の際は適宜より低温状態で保持するか、あるいは昇温速度を制御することが望ましい。なお、雰囲気ガス中の酸素の含有割合が５％を超えて多いと、再生された触媒の活性が不十分となることがある。酸素含有量は０％でもよいが、好ましいのは０．０５％以上である。酸素含有量があまり少ないと、劣化触媒に付着した炭素含有化合物の除去が不十分となる恐れがある。より好ましい酸素含有量は、有機結合剤を用いない場合は０．１％〜２％、用いる場合は０．５％〜４．５％である。
【００１８】
＜触媒強度の向上＞
焼成工程で得られた触媒の強度向上のため焼成工程前に複合酸化物触媒の前駆体を混合することが好ましい。触媒強度が向上する機構は明らかではないが、焼成工程で前駆体から複合酸化物触媒へ転化するときに触媒構造を強化させる効果があるものと考えられる。複合酸化物触媒の前駆体は複合酸化物触媒製造工程で得られた噴霧乾燥前の水性スラリー、噴霧乾燥粒子あるいは焼成前の成形体の粉砕粉体等、その製造方法、形態に依存しない。また複合酸化物触媒前駆体と劣化触媒の混合方法は種々の方法が考えられ、前駆体の形態が粉体である場合は成形工程の前に劣化触媒粉体と混合する方法あるいは水性スラリー化工程で混合する方法等が、また前駆体の形態が水性スラリーである場合は水性スラリー化工程でスラリー同士を混合する方法等が考えられる。混合する前駆体の量は特に制限はないが、触媒強度向上効果を得るためには再生触媒に対して２０重量％以上の前駆体を含有するのが望ましい。
【００１９】
また焼成工程で得られた触媒の強度向上のために水性スラリー化工程で二酸化ケイ素を添加することも好ましい。触媒強度が向上する機構は明らかではないが、二酸化ケイ素微粒子表面に存在するシラノール基の水素結合架橋のバインダー効果が触媒構造を強化させる効果があるものと考えられる。添加する二酸化ケイ素の量としては、再生触媒に対し０．５重量％〜１０重量％であるが、より好ましくは３重量％〜６重量％である。二酸化ケイ素の添加量が少なすぎる場合は、その添加効果が十分でなく、多すぎる場合は二酸化ケイ素が触媒活性点を覆い触媒性能に影響を及ぼす恐れがある。
【００２０】
【実施例】
＜触媒性能試験＞
触媒５０ｍｌを内径２０ｍｍのステンレス鋼製ナイタージャケット付反応管に充填し、アクロレイン濃度４％、スチーム濃度４６％、及び空気濃度５０％の原料ガスを０℃基準の空間速度８７０／ｈにて通過させて、アクロレインの接触酸化反応を実施した。生成物の分析はガスクロマトグラフィー法により、常法に従って行った。
【００２１】
＜落下強度試験＞
垂直に立てた内径２５ｍｍ、長さ５ｍのステンレス鋼製パイプの上部から触媒１００ｇを落下させ、厚さ２ｍｍのステンレス鋼製の板で受け止めた後、目開き４ｍｍの篩で割れた触媒を篩分し、篩上に残った触媒の重量を測定した。
【００２２】
＜未使用新触媒の調製＞
塩基性炭酸ニッケル（ＮｉＣ０３−２Ｎｉ（０Ｈ）２−４Ｈ２０）８．７６ｋｇを純水９Ｌに分散させる。これに二酸化ケイ素（商品名カープレックス＃６７）１．９２ｋｇ及び三酸化アンチモン５．７６ｋｇを加えて十分に攪拌する。このスラリーを加熱濃縮乾燥し、得られた固体を８００℃で３時間焼成する。これを粉砕して６０メッシュ以下とする。これを粉体Ａとする。回転攪拌翼付溶解糟中の純水９．１Ｌを８０℃に加熱し、パラモリブデン酸アンモニウム２．４ｋｇ、メタバナジン酸アンモニウム３２３ｇ、パラタングステン酸アンモニウム３１１ｇ、及び硫酸銅１９２ｇ及び上記で得た粉体Ａの全量を順次攪拌しながら加える。これをスラリーＢとする。この触媒成分を含むスラリーＢを加熱乾燥し、粉体Ｃを得る。得られた粒子（粉体Ｃ）を回転式の打錠成形機にて径５ｍｍ、高さ４ｍｍに成形した。最後に成形品を酸素ガス１％を含有する窒素ガス雰囲気下４００℃／５時間焼成を行って、触媒とした。この触媒を用いて触媒性能試験及び落下強度試験を実施したところ、表１に示す結果が得られた。
【００２３】
＜劣化触媒の作製＞
上記未使用新触媒を内径２５ｍｍのステンレス鋼製ナイタージャケット付反応管に充填し、アクロレイン濃度４％、スチーム濃度４６％、及び空気濃度５０％の原料ガスを０℃基準の空間速度８７０／ｈにて通過させて、アクロレインの接触酸化反応を反応浴温２５０℃にて２年間継続した。これにより反応管から触媒を抜き出し、使用済の劣化触媒とした。この使用済の劣化触媒を用いて触媒性能試験及び落下強度試験を実施したところ、表１に示す結果が得られた。
【００２４】
＜実施例１＞
上記劣化触媒１０００ｇをハンマーミルにて乾式粉砕し、粉砕粒子を得た。この粉砕粒子の粒度分布をレーザー回折・散乱式粒度分布測定器（セイシン企業（株）製、ＬＭＳ−２４）にて測定したところ、平均粒径は２０μｍであった。次に、この粉砕粒子３００ｇを打錠成形機にて径５ｍｍ、高さ４ｍｍに成形した。最後に成形品を、酸素ガス１％を含有する窒素ガス雰囲気下４００℃／５時間焼成を行って、再生触媒とした。この再生触媒を用いて触媒性能試験及び落下強度試験を実施したところ、表１に示す結果が得られた。
【００２５】
＜比較例１＞
上記劣化触媒を酸素ガス１％を含有する窒素ガス雰囲気下４００℃／５時間の焼成を行って再生触媒を得た。この再生触媒を用いて触媒性能試験及び落下強度試験を実施したところ、表１に示す結果が得られた。
【００２６】
＜実施例２＞
上記使用済の劣化触媒１０００ｇをハンマーミルにて乾式粉砕し、粉砕粒子を得た。この粉砕粒子の粒度分布を実施例１と同様の方法で測定したところ、平均粒径１０μｍであった。次に、純水９００ｍｌにポリビニルアルコール５％水溶液１６０ｇを添加してから先に得た粉砕粒子８００ｇを添加し、水性スラリーを得た。次に、この水性スラリーをスプレードライヤーにて出口温度１３０℃に制御して乾燥させた。この乾燥粒子の粒度分布を実施例１と同様の方法で測定したところ、平均粒子径は５１μｍであった。次にこの乾燥粒子３００ｇを打錠成形機にて径５ｍｍ、高さ４ｍｍに成形した。最後に成形品を、酸素ガス４％を含有する窒素ガス雰囲気下で４００℃／４時間焼成を行って、再生触媒とした。この再生触媒を用いて触媒性能試験及び落下強度試験を実施したところ、表１に示す結果が得られた。
【００２７】
＜比較例２＞
５Ｌのボールミル容器に上記使用済の劣化触媒８００ｇ、直径１０ｍｍのアルミナ製ボール１０００ｍｌ、純水９００ｍｌ及びポリビニルアルコール５％水溶液１６０ｇを入れて８５ｒｐｍで１７時間容器を回転して劣化触媒を湿式粉砕し、目開き１０６μｍの篩でボールを分離して水性スラリーを得た。この水性スラリー中の粉砕粒子の粒度分布を実施例１と同様の方法で測定したところ、平均粒径６μｍであった。次に、この水性スラリーをスプレードライヤーにて出口温度１３０℃に制御して乾燥させた。この乾燥粒子の粒度分布を実施例１と同様の方法で測定したところ、平均粒子径は５３μｍであった。次にこの乾燥粒子３００ｇを打錠成形機にて径５ｍｍ、高さ４ｍｍに成形した。最後に成形品を、酸素ガス４％を含有する窒素ガス雰囲気下で４００℃／５時間焼成を行って、再生触媒とした。この再生触媒を用いて触媒性能試験及び落下強度試験を実施したところ、表１に示す結果が得られた。
【００２８】
＜実施例３＞
上記使用済の劣化触媒１０００ｇをハンマーミルにて乾式粉砕し、粉砕粒子を得た。この粉砕粒子の粒度分布を実施例１と同様の方法で測定したところ、平均粒径２０μｍであった。次にこの粉砕粒子２１０ｇと前記未使用触媒の調製で得られた粉体Ｃ９０ｇとを十分に混合させた。次に、この混合粒子を打錠成形機にて径５ｍｍ、高さ４ｍｍに成形した。最後に成形品を、酸素ガス４％を含有する窒素ガス雰囲気下で４００℃／５時間焼成を行って、再生触媒とした。この再生触媒を用いて触媒性能試験及び落下強度試験を実施したところ、表１に示す結果が得られた。
【００２９】
＜実施例４＞
実施例３の劣化触媒粉砕粒子から１５０ｇを分取し、この粒子と前記未使用触媒の調製で得られた粉体Ｃ１５０ｇとを十分に混合させた以外は、実施例３と同様の方法で再生触媒を得た。この再生触媒を用いて触媒性能試験及び落下強度試験を実施したところ、表１に示す結果が得られた。
【００３０】
＜実施例５＞
実施例３の劣化触媒粉砕粒子から９０ｇを分取し、この粒子と前記未使用触媒の調製で得られた粉体Ｃ２１０ｇとを十分に混合させた以外は、実施例３と同様の方法で再生触媒を得た。この再生触媒を用いて触媒性能試験及び落下強度試験を実施したところ、表１に示す結果が得られた。
【００３１】
＜実施例６＞
実施例３の劣化触媒粉砕粒子から３０ｇを分取し、この粒子と前記未使用触媒の調製で得られた粉体Ｃ２７０ｇとを十分に混合させた以外は、実施例３と同様の方法で再生触媒を得た。この再生触媒を用いて触媒性能試験及び落下強度試験を実施したところ、表１に示す結果が得られた。
【００３２】
＜実施例７＞
上記使用済の劣化触媒３０００ｇをハンマーミルにて乾式粉砕し、粉砕粒子を得た。この粉砕粒子の粒度分布を実施例１と同様の方法で測定したところ、平均粒径１０μｍであった。次に、この粉砕粒子６４０ｇと未使用触媒１６０ｇ相当の前記未使用触媒の調製スラリーＢとを攪拌混合させ、混合後スラリー中の水分が９００ｍｌになるよう純水を添加して水性スラリーを得た。次に、この水性スラリーをスプレードライヤーにて出口温度１３０℃に制御して乾燥させた。次にこの乾燥粒子３００ｇを打錠成形機にて径５ｍｍ、高さ４ｍｍに成形した。最後に成形品を、酸素ガス４％を含有する窒素ガス雰囲気下で４００℃／５時間焼成を行って、再生触媒とした。この再生触媒を用いて触媒性能試験及び落下強度試験を実施したところ、表１に示す結果が得られた。
【００３３】
＜実施例８＞
実施例７の劣化触媒粉砕粒子から４００ｇを分取し、この粒子と未使用触媒４００ｇ相当の前記未使用触媒の調製スラリーＢを攪拌混合させた以外は、実施例７と同様の方法で再生触媒を得た。この再生触媒を用いて触媒性能試験及び落下強度試験を実施したところ、表１に示す結果が得られた。
【００３４】
＜実施例９＞
実施例７の劣化触媒粉砕粒子から２４０ｇを分取し、この粒子と未使用触媒５６０ｇ相当の前記未使用触媒の調製スラリーＢを攪拌混合させた以外は、実施例７と同様の方法で再生触媒を得た。この再生触媒を用いて触媒性能試験及び落下強度試験を実施したところ、表１に示す結果が得られた。
【００３５】
＜実施例１０＞
実施例７の劣化触媒粉砕粒子から８０ｇを分取し、この粒子と未使用触媒７２０ｇ相当の前記未使用触媒の調製スラリーＢを攪拌混合させた以外は、実施例７と同様の方法で再生触媒を得た。この再生触媒を用いて触媒性能試験及び落下強度試験を実施したところ、表１に示す結果が得られた。
【００３６】
＜実施例１１＞
実施例７の劣化触媒粉砕粒子から６４０ｇを分取し、この粒子と未使用触媒１６０ｇ相当の前記未使用触媒の調製スラリーＢを攪拌混合させ、二酸化ケイ素２４ｇを添加した以外は、実施例７と同様の方法で再生触媒を得た。この再生触媒を用いて触媒性能試験及び落下強度試験を実施したところ、表１に示す結果が得られた。
【００３７】
＜実施例１２＞
二酸化ケイ素の添加が４８ｇであること以外は、実施例１１と同様の方法で再生触媒を得た。この再生触媒を用いて触媒性能試験及び落下強度試験を実施したところ、表１に示す結果が得られた。
【００３８】
表１は、反応浴温２５０℃における反応評価であり、アクロレイン転化率、アクリル酸選択率、アクリル酸収率の定義は、次のとおりである。
アクロレイン転化率（モル％）＝（反応したアクロレインのモル数／供給したアクロレインのモル数）×１００
アクリル酸選択率（モル％）＝（生成したアクリル酸のモル数／反応したアクロレインのモル数）×１００
アクリル酸収率（モル％）＝（生成したアクリル酸のモル数／供給したアクロレインのモル数）×１００
また、落下強度の定義は、次の通りである。
落下強度（％）＝（篩上に残った触媒重量／落下させた触媒重量）×１００
【００３９】
【表１】
2004000936.tif 000002
【００４０】
【発明の効果】
以上のように、この発明によれば、不飽和アルデヒドから不飽和カルボン酸を製造する気相接触酸化反応に使用されるモリブデン−バナジウム系複合酸化物触媒について、プラント運転で使用した後の劣化触媒を新触媒と同等レベルの性能を有するまで、再生することができる。